(57)【特許請求の範囲】
【請求項１】
結晶性ポリグリコール酸であって、
（ａ）該結晶性ポリグリコール酸が、示差走査熱量計を用いて、１０℃／分の昇温速度で加熱する過程で検出される結晶の融解による吸熱ピークの極大点として定義される融点Ｔｍと、溶融状態から１０℃／分の降温速度で冷却する過程で検出される結晶化による発熱ピークの極大点として定義される結晶化温度Ｔｃ２との差（Ｔｍ−Ｔｃ２）が６０℃以上であり、  
（ｂ）該結晶性ポリグリコール酸が、示差走査熱量計を用いて、非晶フィルムを１０℃／分の昇温速度で加熱する過程で検出される結晶化による発熱ピークの極大点として定義される結晶化温度Ｔｃ１と、当該過程で検出される熱量曲線の２次転移点の温度として定義されるガラス転移温度Ｔｇとの差（Ｔｃ１−Ｔｇ）が５０℃以上であり、かつ
（ｃ）該結晶性ポリグリコール酸が、(i)重合時に生成結晶性ポリグリコール酸を融点Ｔｍ＋３８℃以上の熱履歴温度までに加熱する方法、(ii)結晶性ポリグリコール酸を融点Ｔｍ＋３８℃以上の熱履歴温度で溶融混練する方法、(iii)結晶性ポリグリコール酸を融点Ｔｍ＋３８℃以上の熱履歴温度で溶融押出してペレット化する方法、または(iv)これらを組み合わせた方法により、熱履歴を受けた結晶性ポリグリコール酸である
ことを特徴とする結晶性ポリグリコール酸。
【請求項２】
融点Ｔｍ＋３８℃からＴｍ＋１００℃までの温度範囲内で熱履歴を受けたものである請求項１記載の結晶性ポリグリコール酸。
【請求項３】
ペレットの形態である請求項１または２記載の結晶性ポリグリコール酸。
【請求項４】
結晶性ポリグリコール酸に、(i)重合時に生成結晶性ポリグリコール酸を融点Ｔｍ＋３８℃以上の熱履歴温度までに加熱する方法、(ii)結晶性ポリグリコール酸を融点Ｔｍ＋３８℃以上の熱履歴温度で溶融混練する方法、(iii)結晶性ポリグリコール酸を融点Ｔｍ＋３８℃以上の熱履歴温度で溶融押出してペレット化する方法、または(iv)これらを組み合わせた方法により、熱履歴を与えることを特徴とする、
（ａ）示差走査熱量計を用いて、１０℃／分の昇温速度で加熱する過程で検出される結晶の融解による吸熱ピークの極大点として定義される融点Ｔｍと、溶融状態から１０℃／分の降温速度で冷却する過程で検出される結晶化による発熱ピークの極大点として定義される結晶化温度Ｔｃ２との差（Ｔｍ−Ｔｃ２）が６０℃以上であり、かつ
（ｂ）示差走査熱量計を用いて、非晶フィルムを１０℃／分の昇温速度で加熱する過程で検出される結晶化による発熱ピークの極大点として定義される結晶化温度Ｔｃ１と、当該過程で検出される熱量曲線の２次転移点の温度として定義されるガラス転移温度Ｔｇとの差（Ｔｃ１−Ｔｇ）が５０℃以上である
結晶性ポリグリコール酸の製造方法。
【請求項５】
結晶性ポリグリコール酸を、その融点Ｔｍ＋３８℃からＴｍ＋１００℃までの温度範囲内で溶融して熱履歴を与えた後、ペレット化する請求項４記載の結晶性ポリグリコール酸の製造方法。
【請求項６】
結晶性ポリグリコール酸を、
（１）グリコリドを溶融状態で開環重合する工程、
（２）生成したポリマーを溶融状態から固体状態に変換する工程、及び
（３）固体状態でさらに固相重合する工程
により調製し、次いで、
（４）固体状態の結晶性ポリグリコール酸を、その融点Ｔｍ＋３８℃からＴｍ＋１００℃までの温度範囲内で溶融混練する工程
により熱履歴を与える請求項５記載の結晶性ポリグリコール酸の製造方法。
【請求項７】
結晶性ポリグリコール酸１００重量部に対し、熱安定剤０．００１〜５重量部を含有するポリグリコール酸組成物であって、
（ａ）該結晶性ポリグリコール酸が、示差走査熱量計を用いて、１０℃／分の昇温速度で加熱する過程で検出される結晶の融解による吸熱ピークの極大点として定義される融点Ｔｍと、溶融状態から１０℃／分の降温速度で冷却する過程で検出される結晶化による発熱ピークの極大点として定義される結晶化温度Ｔｃ２との差（Ｔｍ−Ｔｃ２）が６０℃以上の結晶性ポリグリコール酸であり、
（ｂ）該結晶性ポリグリコール酸が、示差走査熱量計を用いて、非晶フィルムを１０℃／分の昇温速度で加熱する過程で検出される結晶化による発熱ピークの極大点として定義される結晶化温度Ｔｃ１と、当該過程で検出される熱量曲線の２次転移点の温度として定義されるガラス転移温度Ｔｇとの差（Ｔｃ１−Ｔｇ）が５０℃以上の結晶性ポリグリコール酸であり、  
（ｃ）該結晶性ポリグリコール酸が、(i)重合時に生成結晶性ポリグリコール酸を融点Ｔｍ＋３８℃以上の熱履歴温度までに加熱する方法、(ii)結晶性ポリグリコール酸を融点Ｔｍ＋３８℃以上の熱履歴温度で溶融混練する方法、(iii)結晶性ポリグリコール酸を融点Ｔｍ＋３８℃以上の熱履歴温度で溶融押出してペレット化する方法、または(iv)これらを組み合わせた方法により、熱履歴を受けた結晶性ポリグリコール酸であり、かつ
（ｄ）該ポリグリコール酸組成物の３％熱重量減少温度Ｔ２と、該結晶性ポリグリコール酸の３％熱重量減少温度Ｔ１との差（Ｔ２−Ｔ１）が５℃以上である
ことを特徴とするポリグリコール酸組成物。
【請求項８】
熱安定剤が、重金属不活性化剤、ペンタエリスリトール骨格構造を有するリン酸エステル、少なくとも１つの水酸基と少なくとも１つの長鎖アルキルエステル基とを持つリン化合物、及び炭酸金属塩からなる群より選ばれる少なくとも１種の化合物である請求項７記載のポリグリコール酸組成物。
【請求項９】
結晶性ポリグリコール酸１００重量部に対し、熱安定剤０．００１〜５重量部を含有するポリグリコール酸組成物に、該結晶性ポリグリコール酸の融点Ｔｍ＋３８℃以上の熱履歴を与えることを特徴とする、
（ｉ）示差走査熱量計を用いて、１０℃／分の昇温速度で加熱する過程で検出される結晶の融解による吸熱ピークの極大点として定義される融点Ｔｍと、溶融状態から１０℃／分の降温速度で冷却する過程で検出される結晶化による発熱ピークの極大点として定義される結晶化温度Ｔｃ２との差（Ｔｍ−Ｔｃ２）が６０℃以上である結晶性ポリグリコール酸を含有し、かつ
（ｉｉ）該ポリグリコール酸組成物の３％熱重量減少温度Ｔ２と、該結晶性ポリグリコール酸の３％熱重量減少温度Ｔ１との差（Ｔ２−Ｔ１）が５℃以上である
ポリグリコール酸組成物の製造方法。
【請求項１０】
結晶性ポリグリコール酸を、
（１）グリコリドを溶融状態で開環重合する工程、
（２）生成したポリマーを溶融状態から固体状態に変換する工程、及び
（３）固体状態でさらに固相重合する工程
により調製し、次いで、
（４）固体状態の結晶性ポリグリコール酸と熱安定剤とを混合し、該結晶性ポリグリコール酸の融点Ｔｍ＋３８℃からＴｍ＋１００℃までの温度範囲内で溶融混練する工程
により熱履歴を与える請求項９記載のポリグリコール酸組成物の製造方法。
【発明の詳細な説明】
【技術分野】
【０００１】
本発明は、結晶性などの熱的特性が改質されたポリグリコール酸（ポリグリコリドを含む）とその製造方法に関する。本発明のポリグリコール酸は、溶融加工性、延伸加工性などに優れており、例えば、シート、フィルム、繊維、ブロー成形品、複合材料（多層フィルム、多層容器など）、その他の成形品などの高分子材料として好適である。  
【０００２】
さらに、本発明は、溶融安定性に優れ、かつ結晶性などの熱的特性が改質されたポリグリコール酸組成物及びその製造方法に関する。
【背景技術】
【０００３】
ポリグリコール酸は、分子鎖中に脂肪族エステル結合を含んでいるため、土壌や海中などの自然界に存在する微生物または酵素により分解されることが知られている。近年、プラスチック製品の増大に伴い、プラスチック廃棄物の処理が大きな課題となっているが、ポリグリコール酸は、環境に対する負荷が小さい生分解性高分子材料として注目されている。
【０００４】
また、ポリグリコール酸は、生体内分解吸収性を有しており、手術用縫合糸、人工皮膚などの医療用高分子材料としても利用されている（特許文献１：Ｕ．Ｓ．Ｐａｔｅｎｔ  Ｎｏ．３，２９７，０３３）。
【０００５】
ポリグリコール酸は、グリコール酸の脱水重縮合、グリコール酸アルキルエステルの脱アルコール重縮合、グリコール酸塩の脱塩重縮合などにより製造することができる。
【０００６】
また、ポリグリコール酸は、グリコール酸の二分子間環状エステル（「環状二量体」ともいう）であるグリコリドを合成し、該グリコリドを開環重合する方法により製造することができる。グリコリドの開環重合法によれば、高分子量のポリグリコール酸（「ポリグリコリド」ともいう）を効率よく製造することができる。
【０００７】
ポリグリコール酸は、他の脂肪族ポリエステルなどの生分解性高分子材料に比べて、耐熱性、ガスバリヤー性、機械的強度等に優れているため、シート、フィルム、容器、射出成形品などとして、新たな用途展開が図られている〔特許文献２：特開平１０−６０１３６号公報（Ｕ．Ｓ．Ｐａｔｅｎｔ  Ｎｏ．５，８５３，６３９に対応）、特許文献３：特開平１０−８０９９０号公報（Ｕ．Ｓ．Ｐａｔｅｎｔ  Ｎｏ．６，２４５，４３７に対応）、特許文献４：特開平１０−１３８３７１号公報、特許文献５：特開平１０−３３７７７２号公報（Ｕ．Ｓ．Ｐａｔｅｎｔ  Ｎｏ．６，００１，４３９  ａｎｄ  ６，１５９，４１６に対応）〕。
【０００８】
しかし、ポリグリコール酸の製造技術は、汎用の高分子材料に比べて充分に確立していないため、その熱的特性が必ずしも溶融加工や延伸加工などに適していない。また、ポリグリコール酸は、溶融加工時にガスを発生する傾向があるなど、溶融安定性が不充分である。
【０００９】
ポリグリコール酸の単独重合体、及びポリグリコール酸の繰り返し単位の含有割合が高い共重合体は、結晶性の重合体である。このような結晶性ポリグリコール酸は、示差走査熱量計（ＤＳＣ）を用いて、溶融状態から降温する過程で検出される結晶化温度Ｔｃ２が高く、融点Ｔｍと結晶化温度Ｔｃ２との間の温度差（Ｔｍ−Ｔｃ２）が比較的小さい。この温度差が小さい重合体は、一般に、射出成形する場合には、結晶化速度が速いため、射出サイクル率を高めることができるという利点を有している。しかし、このような重合体は、シート、フィルム、繊維などに押出成形する場合には、溶融状態から冷却する際に結晶化しやすく、非晶プリフォームが得難いので、透明な成形品を得ることが困難である。
【００１０】
また、結晶性ポリグリコール酸は、ＤＳＣを用いて、その非晶物を昇温する過程で検出される結晶化温度Ｔｃ１とガラス転移温度Ｔｇとの間の温度差（Ｔｃ１−Ｔｇ）が比較的小さい。この温度差が小さい重合体は、一般に、シート、フィルム、繊維などを延伸したり、延伸ブロー成形したりする場合、延伸可能な温度領域が狭いという問題がある。
【００１１】
そのため、従来の結晶性ポリグリコール酸を用いて、溶融加工や延伸加工する場合には、成形温度や延伸温度などの成形条件が狭い範囲に限定されるという問題があった。
【００１２】
具体的に、本発明者らは、米国特許第２，６６８，１６２号明細書（特許文献６）の実施例１に開示されている製造方法に従ってポリグリコール酸を製造し、ＤＳＣを用いて該ポリグリコール酸の熱的特性を調べたところ、融点Ｔｍが約２２２℃であるのに対して、融点より３０℃高温である２５２℃での溶融状態から１０℃／分の降温速度で冷却したときの結晶化による発熱ピーク温度である結晶化温度Ｔｃ２は、１９２℃であった。したがって、このポリグリコール酸は、その融点Ｔｍと結晶化温度Ｔｃ２との差（Ｔｍ−Ｔｃ２）が３０℃程度である。
【００１３】
また、上記ポリグリコール酸を２５２℃に加熱した後、２３℃に水冷却したプレスで挟み込んで冷却シートを作成したところ、シートにポリグリコール酸の結晶化が見られ、透明な非晶シートを得ることができなかった。溶融プレス後、約４℃に保った水中で急冷することにより、ようやく透明な非晶シート（非晶フィルム）を得ることができた。ＤＳＣを用いて、該非晶シートを昇温する過程で検出される結晶化温度Ｔｃ１を測定したところ、約７５℃であり、ガラス転移温度が約４０℃であった。したがって、このポリグリコール酸は、その結晶化温度Ｔｃ１とガラス転移温度Ｔｇとの間の温度差（Ｔｃ１−Ｔｇ）が３５℃程度である。
【００１４】
さらに、ポリグリコール酸は、溶融安定性が充分ではなく、溶融加工時にガスを発生しやすい傾向を有している。より具体的に、従来のポリグリコール酸は、加熱時の重量減少率が３％に達するときの温度が３００℃前後である。しかも、触媒失活剤、結晶核剤、可塑剤、酸化防止剤などの添加剤の多くは、ポリグリコール酸の溶融安定性を低下させることが判明した。
【００１５】
ポリグリコール酸の溶融安定性が不充分であると、射出成形、押出成形、プレス成形などの成形工程において、成形温度などの成形条件が狭い範囲に限定され、得られた成形品の品質も低下しやすくなる。
【００１６】
【特許文献１】米国特許第３，２９７，０３３号明細書
【特許文献２】特開平１０−６０１３６号公報
【特許文献３】特開平１０−８０９９０号公報
【特許文献４】特開平１０−１３８３７１号公報
【特許文献５】特開平１０−３３７７７２号公報
【特許文献６】米国特許第２，６６８，１６２号明細書
【発明の開示】
【発明が解決しようとする課題】
【００１７】
本発明の目的は、結晶性などの熱的特性が改質されたポリグリコール酸及びその製造方法を提供することにある。
【００１８】
さらに、本発明の目的は、溶融安定性に優れ、かつ結晶性などの熱的特性が改質されたポリグリコール酸組成物及びその製造方法を提供することにある。
【００１９】
本発明者らは、前記目的を達成するために鋭意研究した結果、ポリグリコール酸に、その融点Ｔｍ＋３８℃以上の高温度での熱履歴を与えることにより、融点Ｔｍと結晶化温度Ｔｃ２との差（Ｔｍ−Ｔｃ２）及び結晶化温度（Ｔｃ１）とガラス転移温度Ｔｇとの差（Ｔｃ１−Ｔｇ）を顕著に広げることができることを見出した。
【００２０】
従来、ポリグリコール酸は、溶融安定性が悪く、高温条件下では熱分解や着色を生じやすいと考えられていた。そのため、ポリグリコール酸を成形する場合、その融点Ｔｍ（２２０℃前後）超過、Ｔｍ＋３０℃以下の温度（例えば、約２５０℃）で溶融加工されていた。したがって、ポリグリコール酸をその融点Ｔｍよりはるかに高い温度で加熱処理することにより、前記の如き結晶性などの熱的特性を改質できることは、当業者といえども予期できない驚くべきことである。
【００２１】
本発明のポリグリコール酸は、融点Ｔｍと結晶化温度Ｔｃ２との温度差が６０℃以上であり、結晶化温度Ｔｃ１とガラス転移温度Ｔｇとの温度差が５０℃以上である。このような熱的特性が改質されたポリグリコール酸を用いることにより、透明性に優れたフィルムやシート、繊維などを容易に得ることができ、延伸加工も容易となる。
【００２２】
さらに、結晶性ポリグリコール酸に熱安定剤を添加したポリグリコール酸組成物であって、熱安定剤となる化合物を選択することにより、該ポリグリコール酸組成物の３％熱重量減少温度Ｔ２と、該ポリグリコール酸の３％熱重量減少温度Ｔ１との差（Ｔ２−Ｔ１）が５℃以上であるポリグリコール酸組成物の得られることが見出された。
【００２３】
ポリグリコール酸に熱履歴を与える前記方法と、熱安定剤を添加する方法とを併用すると、熱的特性が改質されるとともに、溶融安定性が改善されたポリグリコール酸組成物を得ることができる。また、ポリグリコール酸に、その融点Ｔｍ超過、Ｔｍ＋１００℃以下の温度範囲内で熱履歴を与えることにより、該ポリグリコール酸の結晶化温度Ｔｃ２などの結晶性を任意に制御することができる。本発明は、これらの知見に基づいて完成するに至ったものである。
【課題を解決するための手段】
【００２４】
かくして、本発明によれば、結晶性ポリグリコール酸であって、
（ａ）該結晶性ポリグリコール酸が、示差走査熱量計を用いて、１０℃／分の昇温速度で加熱する過程で検出される結晶の融解による吸熱ピークの極大点として定義される融点Ｔｍと、溶融状態から１０℃／分の降温速度で冷却する過程で検出される結晶化による発熱ピークの極大点として定義される結晶化温度Ｔｃ２との差（Ｔｍ−Ｔｃ２）が６０℃以上であり、
（ｂ）該結晶性ポリグリコール酸が、示差走査熱量計を用いて、非晶フィルムを１０℃／分の昇温速度で加熱する過程で検出される結晶化による発熱ピークの極大点として定義される結晶化温度Ｔｃ１と、当該過程で検出される熱量曲線の２次転移点の温度として定義されるガラス転移温度Ｔｇとの差（Ｔｃ１−Ｔｇ）が５０℃以上であり、かつ
（ｃ）該結晶性ポリグリコール酸が、(i)重合時に生成結晶性ポリグリコール酸を融点Ｔｍ＋３８℃以上の熱履歴温度までに加熱する方法、(ii)結晶性ポリグリコール酸を融点Ｔｍ＋３８℃以上の熱履歴温度で溶融混練する方法、(iii)結晶性ポリグリコール酸を融点Ｔｍ＋３８℃以上の熱履歴温度で溶融押出してペレット化する方法、または(iv)これらを組み合わせた方法により、熱履歴を受けた結晶性ポリグリコール酸である
ことを特徴とする結晶性ポリグリコール酸が提供される。
【００２５】
また、本発明によれば、結晶性ポリグリコール酸に、(i)重合時に生成結晶性ポリグリコール酸を融点Ｔｍ＋３８℃以上の熱履歴温度までに加熱する方法、(ii)結晶性ポリグリコール酸を融点Ｔｍ＋３８℃以上の熱履歴温度で溶融混練する方法、(iii)結晶性ポリグリコール酸を融点Ｔｍ＋３８℃以上の熱履歴温度で溶融押出してペレット化する方法、または(iv)これらを組み合わせた方法により、熱履歴を与えることを特徴とする、
（ａ）示差走査熱量計を用いて、１０℃／分の昇温速度で加熱する過程で検出される結晶の融解による吸熱ピークの極大点として定義される融点Ｔｍと、溶融状態から１０℃／分の降温速度で冷却する過程で検出される結晶化による発熱ピークの極大点として定義される結晶化温度Ｔｃ２との差（Ｔｍ−Ｔｃ２）が６０℃以上であり、かつ
（ｂ）示差走査熱量計を用いて、非晶フィルムを１０℃／分の昇温速度で加熱する過程で検出される結晶化による発熱ピークの極大点として定義される結晶化温度Ｔｃ１と、当該過程で検出される熱量曲線の２次転移点の温度として定義されるガラス転移温度Ｔｇとの差（Ｔｃ１−Ｔｇ）が５０℃以上である
結晶性ポリグリコール酸の製造方法が提供される。
【００２６】
さらに、本発明によれば、結晶性ポリグリコール酸１００重量部に対し、熱安定剤０．００１〜５重量部を含有するポリグリコール酸組成物であって、
（ａ）該結晶性ポリグリコール酸が、示差走査熱量計を用いて、１０℃／分の昇温速度で加熱する過程で検出される結晶の融解による吸熱ピークの極大点として定義される融点Ｔｍと、溶融状態から１０℃／分の降温速度で冷却する過程で検出される結晶化による発熱ピークの極大点として定義される結晶化温度Ｔｃ２との差（Ｔｍ−Ｔｃ２）が６０℃以上の結晶性ポリグリコール酸であり、
（ｂ）該結晶性ポリグリコール酸が、示差走査熱量計を用いて、非晶フィルムを１０℃／分の昇温速度で加熱する過程で検出される結晶化による発熱ピークの極大点として定義される結晶化温度Ｔｃ１と、当該過程で検出される熱量曲線の２次転移点の温度として定義されるガラス転移温度Ｔｇとの差（Ｔｃ１−Ｔｇ）が５０℃以上の結晶性ポリグリコール酸であり、
（ｃ）該結晶性ポリグリコール酸が、(i)重合時に生成結晶性ポリグリコール酸を融点Ｔｍ＋３８℃以上の熱履歴温度までに加熱する方法、(ii)結晶性ポリグリコール酸を融点Ｔｍ＋３８℃以上の熱履歴温度で溶融混練する方法、(iii)結晶性ポリグリコール酸を融点Ｔｍ＋３８℃以上の熱履歴温度で溶融押出してペレット化する方法、または(iv)これらを組み合わせた方法により、熱履歴を結晶性ポリグリコール酸であり、かつ
（ｄ）該ポリグリコール酸組成物の３％熱重量減少温度Ｔ２と、該ポリグリコール酸の３％熱重量減少温度Ｔ１との差（Ｔ２−Ｔ１）が５℃以上である
ことを特徴とするポリグリコール酸組成物が提供される。
【００２７】
さらに、本発明によれば、結晶性ポリグリコール酸１００重量部に対し、熱安定剤０．００１〜５重量部を含有するポリグリコール酸組成物に、該結晶性ポリグリコール酸の融点＋３８℃以上の温度での熱履歴を与えることを特徴とする、
（ｉ）示差走査熱量計を用いて、１０℃／分の昇温速度で加熱する過程で検出される結晶の融解による吸熱ピークの極大点として定義される融点Ｔｍと、溶融状態から１０℃／分の降温速度で冷却する過程で検出される結晶化による発熱ピークの極大点として定義される結晶化温度Ｔｃ２との差（Ｔｍ−Ｔｃ２）が６０℃以上である結晶性ポリグリコール酸を含有し、かつ
（ｉｉ）該ポリグリコール酸組成物の３％熱重量減少温度Ｔ２と、該結晶性ポリグリコール酸の３％熱重量減少温度Ｔ１との差（Ｔ２−Ｔ１）が５℃以上である
ポリグリコール酸組成物の製造方法が提供される。
【発明の効果】
【００２８】
本発明によれば、結晶性などの熱的特性が改質されたポリグリコール酸とその製造方法が提供される。本発明の結晶性が改質されたポリグリコール酸は、溶融加工性、延伸加工性などに優れており、シート、フィルム、繊維、ブロー成形品、複合材料（多層フィルム、多層容器など）、その他の成形品などの高分子材料として好適である。さらに、本発明によれば、結晶性などの熱的特性が改質され、しかも溶融安定性が改善されたポリグリコール酸組成物が提供される。
【発明を実施するための最良の形態】
【００２９】
１．ポリグリコール酸
本発明のポリグリコール酸は、式（Ｉ）
【００３０】
【化１】
0004704456.tif 000002
【００３１】
で表される繰り返し単位を有する単独重合体または共重合体である。
【００３２】
ポリグリコール酸の式（Ｉ）で表される繰り返し単位の含有割合は、好ましくは５５重量％以上、より好ましくは７０重量％以上、特に好ましくは９０重量％以上である。式（Ｉ）で表される繰り返し単位の含有量が少なすぎると、ポリグリコール酸が本来有するガスバリヤー性、耐熱性、結晶性などの特性が損なわれる。
【００３３】
本発明のポリグリコール酸は、融点を有する結晶性ポリマーである。このようなポリグリコール酸は、グリコール酸、グリコール酸アルキルエステル、またはグリコール酸塩を重縮合する方法により製造することができる。
【００３４】
また、ポリグリコール酸は、式（ＩＩ）
【００３５】
【化２】
0004704456.tif 000003
【００３６】
に示されるように、グリコール酸の２分子間環状エステルであるグリコリドを開環重合することにより製造することができる。
【００３７】
開環重合は、少量の触媒の存在下に行うことが好ましい。触媒としては、特に限定されないが、例えば、ハロゲン化スズ（例えば、二塩化スズ、四塩化スズなど）、有機カルボン酸スズ（例えば、オクタン酸スズ、オクチル酸スズ）などのスズ系化合物；アルコキシチタネートなどのチタン系化合物；アルコキシアルミニウムなどのアルミニウム系化合物；ジルコニウムアセチルアセトンなどのジルコニウム系化合物；ハロゲン化アンチモン、酸化アンチモンなどのアンチモン系化合物；などを挙げることができる。
【００３８】
特に、シート、フィルム、繊維などの成形物で、高い強度が求められる場合には、ポリグリコール酸の合成法として、比較的高分子量体が得られやすいグリコリドの開環重合法を採用することが好ましい。グリコリドを単独で開環重合することにより、ポリグリコール酸の単独重合体（即ち、ポリグリコリド）を得ることができる。
【００３９】
ポリグリコール酸としてグリコール酸の共重合体を製造するには、グリコリドやグリコール酸などのモノマーと各種コモノマーとを共重合させる。コモノマーとしては、例えば、シュウ酸エチレン（即ち、１，４−ジオキサン−２，３−ジオン）、ラクチド、ラクトン類（例えば、β−プロピオラクトン、β−ブチロラクトン、ピバロラクトン、γ−ブチロラクトン、δ−バレロラクトン、β−メチル−δ−バレロラクトン、ε−カプロラクトン等）、トリメチレンカーボネート、１，３−ジオキサン、１，４−ジオキサン−２−オン（即ち、ｐ−ジオキサノン）、５，５−ジメチル−１，３−ジオキサン−２−オンなどの環状モノマー；乳酸、３−ヒドロキシプロパン酸、３−ヒドロキシブタン酸、４−ヒドロキシブタン酸、６−ヒドロキシカプロン酸などのヒドロキシカルボン酸またはそのアルキルエステル；エチレングリコール、１，４−ブタンジオール等の脂肪族ジオールと、こはく酸、アジピン酸等の脂肪族ジカルボン酸またはそのアルキルエステルとの実質的に等モルの混合物；またはこれらの２種以上を挙げることができる。グリコリドとグリコール酸を併用してもよい。
【００４０】
これらの中でも、共重合させやすく、物性に優れた共重合体が得られやすい点で、ラクチド、カプロラクトン、トリメチレンカーボネート、ｐ−ジオキサノン、５，５−ジメチル−１，３−ジオキサン−２−オンなどの環状化合物；乳酸などのヒドロキシカルボン酸などが好ましい。
【００４１】
コモノマーは、全仕込みモノマーの通常４５重量％以下、好ましくは３０重量％以下、より好ましくは１０重量％以下の割合で使用する。コモノマーの割合が大きくなると、生成する重合体の結晶性が損なわれやすくなる。ポリグリコール酸は、結晶性が失われると、耐熱性、ガスバリヤー性、機械的強度などが低下する。
【００４２】
結晶性ポリグリコール酸の重合装置としては、押出機型、パドル翼を持った縦型、ヘリカルリボン翼を持った縦型、押出機型やニーダー型の横型、アンプル型、管状型、平板型（四角形、特に、長方形）など様々な装置の中から、適宜選択することができる。
【００４３】
重合温度は、実質的な重合開始温度である１２０℃から３００℃までの範囲内で目的に応じて設定することができる。重合温度は、好ましくは１３０〜２５０℃、より好ましくは１４０〜２２０℃、特に好ましくは１５０〜２００℃である。重合温度が高くなりすぎると、生成したポリマーが熱分解を受けやすくなる。
【００４４】
重合時間は、２分間〜５０時間、好ましくは３分間〜３０時間、より好ましくは５分間〜１８時間の範囲内である。重合時間が短すぎると、重合が充分に進行し難く、長すぎると、生成ポリマーが着色しやすくなる。
【００４５】
ポリグリコール酸は、シート、フィルム、ボトルなどに成形するために、重合後、固体を粒度の揃ったペレットの形状に賦形することが好ましい。ペレット化工程において、ポリグリコール酸の溶融温度を制御することにより、プロセスの大幅な変更を伴うことなく結晶性の制御されたポリグリコール酸を得ることができる。
【００４６】
２．改質ポリグリコール酸
本発明の結晶性ポリグリコール酸は、ＤＳＣを用いて、１０℃／分の昇温速度で加熱する過程で検出される結晶の融解による吸熱ピークの極大点として定義される融点Ｔｍと、溶融状態から１０℃／分の降温速度で冷却する過程で検出される結晶化による発熱ピークの極大点として定義される結晶化温度Ｔｃ２との差（Ｔｍ−Ｔｃ２）が３５℃以上である。
【００４７】
また、本発明の結晶性ポリグリコール酸は、ＤＳＣを用いて、非晶フィルムを１０℃／分の昇温速度で加熱する過程で検出される結晶化による発熱ピークの極大点として定義される結晶化温度Ｔｃ１と、当該過程で検出される熱量曲線の２次転移点の温度として定義されるガラス転移温度Ｔｇとの差（Ｔｃ１−Ｔｇ）が４０℃以上である。
【００４８】
本発明の熱的性質を表す数値は、メトラー社製の示差走査熱量計（ＤＳＣ；ＴＣ１０Ａ）を用いて測定した値である。より具体的な測定法に照らして説明すると、本発明における融点Ｔｍとは、ＤＳＣを用いて、窒素雰囲気下、５０℃から１０℃／分の昇温速度で加熱したときに、熱量曲線に表われる結晶の融解による吸熱ピークの極大点を示す温度を意味する〔図１（ａ）〕。
【００４９】
本発明における結晶化温度Ｔｃ２とは、ＤＳＣを用いて、窒素雰囲気下、結晶の融解ピークが消失する融点より３０℃高い温度まで、５０℃から１０℃／分の昇温速度で加熱し、その温度で２分間保持した後、１０℃／分の降温速度で冷却した場合に、熱量曲線に表われる結晶化による発熱ピークの極大点を示す温度を意味する〔図１（ｂ）〕。
【００５０】
本発明における結晶化温度Ｔｃ１とは、ポリグリコール酸を２４０℃で３０秒間予熱した後、５ＭＰａの圧力で１５秒間加圧してフィルム（シート）を作成し、このフィルムを直ちに氷水に投じて冷却して得た透明な固体状態の非晶フィルムを、ＤＳＣにより、窒素雰囲気下、−５０℃から１０℃／分の昇温速度で加熱した場合に、熱量曲線に表われる結晶化による発熱ピークの極大点を示す温度を意味する〔図１（ｃ）〕。
【００５１】
本発明におけるガラス転移温度Ｔｇとは、ポリグリコール酸を２４０℃で３０秒間予熱した後、５ＭＰａの圧力で１５秒間加圧してフィルム（シート）を作成し、このフィルムを直ちに氷水に投じて冷却して得た透明な固体状態の非晶フィルムを、ＤＳＣにより、窒素雰囲気下、−５０℃から１０℃／分の昇温速度で加熱した場合に、熱量曲線に表われる２次転移点（オンセット）の温度を意味する〔図１（ｃ）〕。
【００５２】
本発明における結晶性等の熱的特性が改質されたポリグリコール酸は、融点Ｔｍと結晶化温度Ｔｃ２との間の温度差（Ｔｍ−Ｔｃ２）が、３５℃以上、好ましくは４０℃以上、より好ましくは５０℃以上、特に好ましくは６０℃以上の結晶性ポリグリコール酸である。本発明では、６０℃以上である。この温度差が小さすぎると、ポリグリコール酸の溶融加工時、溶融状態から冷却する際に結晶化しやすく、透明なシート、フィルム、繊維などを得ることが困難になる。この温度差は、ポリグリコール酸を押出加工する場合には、大きいほど好ましい。この温度差の上限は、ポリグリコール酸の組成にもよるが、通常１００℃程度であり、多くの場合９０℃程度である。
【００５３】
本発明における熱的特性が改質されたポリグリコール酸は、昇温過程での結晶化温度Ｔｃ１とガラス転移温度Ｔｇとの間の温度差（Ｔｃ１−Ｔｇ）が、４０℃以上、好ましくは４５℃以上、特に好ましくは５０℃以上である。本発明では、５０℃以上である。この温度差が小さすぎると、ポリグリコール酸から成形したフィルム、シート、繊維などを延伸するときやポリグリコール酸を延伸ブロー成形するときなどの延伸加工において、延伸可能な温度領域が狭くなり、適正な成形条件を設定することが困難になる。この温度差が大きいほど、延伸可能な温度領域が広くなり、延伸加工しやすくなる。この温度差の上限は、通常６５℃、多くの場合６０℃程度である。
【００５４】
３．改質ポリグリコール酸の製造方法
前記の如き結晶性等の熱的特性が改質されたポリグリコール酸は、ポリグリコール酸に、その融点Ｔｍより３８℃以上の高温で熱履歴を与えることにより製造することができる。熱履歴温度は、好ましくは融点Ｔｍより４０℃以上の温度である。熱履歴温度の上限は、通常、融点Ｔｍ＋１００℃の温度である。熱履歴温度は、融点Ｔｍ＋３８℃からＴｍ＋１００℃までの温度範囲が好ましく、Ｔｍ＋４０℃からＴｍ＋８０℃までの温度範囲がより好ましく、Ｔｍ＋４５℃からＴｍ＋７０℃までの温度範囲が特に好ましい。
【００５５】
ポリグリコール酸が単独重合体（Ｔｍ＝約２２２℃）の場合には、熱履歴温度は、好ましくは２６２〜３２２℃、より好ましくは２６５〜３１０℃、特に好ましくは２７０〜３００℃である。
【００５６】
熱履歴温度が低すぎると、融点Ｔｍと結晶化温度Ｔｃ２との温度差を充分に大きくすることが困難になる。熱履歴温度が高くなるにつれて、融点Ｔｍと結晶化温度Ｔｃ２との温度差が大きくなるものの、その温度差はやがて飽和傾向を示すため、過度に高温にする必要はなく、熱分解や着色の発生などを考慮して、３２２℃以下とすることが望ましい。同様に、熱履歴温度が低すぎると、結晶化温度Ｔｃ１とガラス転移温度Ｔｇとの間の温度差を充分に大きくすることが困難になる。
【００５７】
ポリグリコール酸の融点Ｔｍを超える高温で過剰な熱履歴を与えると、熱分解や着色を招きやすくなるので、短時間に熱履歴を与えることが好ましい。熱履歴を与える時間は、好ましくは１〜１００分間、より好ましくは２〜３０分間の範囲内である。熱履歴を与える時間が短すぎると、熱履歴が不充分となって、結晶性などの熱的特性が充分に改質されなくなることがある。
【００５８】
ポリグリコール酸に熱履歴を与える時期は、特に限定されず、重合時、重合後のペレット化時、成形時などにおいて、適宜実施することができる。また、同じポリグリコール酸に対して、複数回の熱履歴を与えてもよい。
【００５９】
ポリグリコール酸に熱履歴を与える具体的な方法としては、例えば、(i)重合時に生成重合体を熱履歴温度までに加熱する方法、(ii)ポリグリコール酸を熱履歴温度で溶融混練する方法、(iii)ポリグリコール酸を熱履歴温度で溶融押出してペレット化する方法、(iv)成形温度を熱履歴温度に調整する方法、(v)これらを組み合わせた方法などが挙げられる。本発明では、(i)重合時に生成重合体を熱履歴温度までに加熱する方法、(ii)ポリグリコール酸を熱履歴温度で溶融混練する方法、(iii)ポリグリコール酸を熱履歴温度で溶融押出してペレット化する方法、または(iv)これらを組み合わせた方法で行う。
【００６０】
これらの中でも、ポリグリコール酸を熱履歴温度で溶融混練する方法や、ポリグリコール酸を熱履歴温度で溶融押出してペレット化する方法などが好ましい。ペレット化する方法では、ポリグリコール酸の溶融温度を制御することにより、プロセスの大幅な変更を伴うことなく結晶性の制御されたポリグリコール酸を得ることができる。ポリグリコール酸を熱履歴温度で溶融混練する方法では、その後、通常の溶融温度（単独重合体の場合、２３０〜２５０℃程度）でペレット化することができる。
【００６１】
結晶性ポリグリコール酸の溶融安定性を向上させつつ、熱履歴を与える方法としては、
（１）グリコリドを溶融状態で開環重合する工程、
（２）生成したポリマーを溶融状態から固体状態に変換する工程、及び
（３）所望により、固体状態でさらに固相重合する工程
によりポリグリコール酸を調製し、次いで、
（４）固体状態の結晶性ポリグリコール酸を、その融点Ｔｍ＋３８℃以上、好ましくはＴｍ＋３８℃からＴｍ＋１００℃までの温度範囲内で溶融混練する工程により熱履歴を与える方法が望ましい。
【００６２】
本発明において、固相重合とは、ポリグリコール酸の融点未満の温度で加熱することにより、固体状態を維持したままで熱処理する操作を意味する。この固相重合により、未反応モノマー、オリゴマーなどの低分子量成分が揮発・除去される。固相重合は、好ましくは１〜１００時間、より好ましくは２〜５０時間、特に好ましくは３〜３０時間で行われる。
【００６３】
本発明の製造方法によれば、ポリグリコール酸の結晶性などの熱的特性を改質することができる。従来のポリグリコール酸単独重合体を例にとると、図２に示すように、ＤＳＣによる昇温過程で検出される融点Ｔｍが約２２０℃であり〔図２（ａ）〕、降温過程で検出される結晶化温度Ｔｃ２が約１９０℃であり〔図２（ｂ）〕、昇温過程で検出される結晶化温度Ｔｃ１が約７４℃であり〔図２（ｃ）〕、昇温過程で検出されるガラス転移温度Ｔｇが約３９℃である〔図２（ｃ）〕。
【００６４】
これに対して、ポリグリコール酸単独重合体に高温での熱履歴を与えると、図１に示すように、その融点Ｔｍは、約２２０℃で実質的に変動がないけれども〔図１（ａ）〕、結晶化温度Ｔｃ２が例えば１５０℃にまで大幅に低下し〔図１（ｂ）〕、結晶化温度Ｔｃ１が例えば９５℃にまで上昇し〔図１（ｃ）〕、ガラス転移温度Ｔｇは、約３９℃で実質的に変動していない〔図１（ｃ）〕ポリグリコール酸を得ることができる。
【００６５】
また、ポリグリコール酸単独重合体に２５０℃程度の比較的低い温度で熱履歴を与えると、再度、融点Ｔｍを測定した場合、図３（ｂ）に示すように、融解による吸熱ピークが２つに分裂したり、ショルダーが表われる。これに対して、ポリグリコール酸単独重合体に例えば２６０〜３００℃程度の高温の熱履歴を与えると、再度、融点Ｔｍを測定した場合、図３（ａ）に示すように、融解による吸熱ピークが単一になる。したがって、結晶性ポリグリコール酸に充分な熱履歴が与えられたことは、その融点Ｔｍの吸熱ピークの形状を測定することによっても確認することができる。
【００６６】
４．ポリグリコール酸の結晶性の制御方法
結晶性ポリグリコール酸に、その融点Ｔｍ超過、Ｔｍ＋１００℃以下の温度範囲内で１〜１００分間の熱履歴を与えると、該ポリグリコール酸の結晶性を制御することができる。
【００６７】
重合時の熱履歴が融点Ｔｍ＋３８℃未満の温度の場合、重合後に溶融してペレット化する時にＴｍ＋３８℃以上の温度での熱履歴を与えると、熱履歴温度を調整することにより、結晶化温度を調整することができる。したがって、一つの重合方法で、射出成形や押出成形など様々な成形方法に適した結晶化温度を有するポリグリコール酸を作り分けることが可能になる。
【００６８】
ポリグリコール酸の結晶性を制御する好ましい方法としては、
（１）グリコリドを溶融状態で開環重合する工程、
（２）生成したポリマーを溶融状態から固体状態に変換する工程、及び
（３）所望により、固体状態でさらに固相重合する工程
によりポリグリコール酸を調製し、次いで、
（４）固体状態の結晶性ポリグリコール酸を加熱下に溶融混練する工程により熱履歴を与える方法を挙げることができる。
【００６９】
この工程（４）において、加熱温度を制御することにより、結晶性が制御されたポリグリコール酸を得ることができる。加熱は、ポリグリコール酸の融点にもよるが、通常、Ｔｍ超過、Ｔｍ＋１００℃以下の温度範囲内で行われる。ポリグリコール酸単独重合体の場合には、２２０℃超過、３２０℃以下の温度範囲内で加熱される。
【００７０】
加熱温度と結晶性との関係は、ＤＳＣにより結晶化温度Ｔｃ２を測定することにより簡単に確認することができる。ＤＳＣを用いる加熱温度の決定方法は、極少量の試料と短い時間で求めることができるため、開発や工程管理に有効な手段となりうる。
【００７１】
５．溶融安定性ポリグリコール酸組成物
結晶性ポリグリコール酸に熱安定剤を添加することにより、溶融安定性に優れたポリグリコール酸組成物を得ることができる。即ち、結晶性ポリグリコール酸と熱安定剤とを含有するポリグリコール酸組成物であって、該ポリグリコール酸組成物の３％熱重量減少温度Ｔ２と、該結晶性ポリグリコール酸の３％熱重量減少温度Ｔ１との差（Ｔ２−Ｔ１）が５℃以上であるポリグリコール酸組成物が提供される。
【００７２】
また、結晶性ポリグリコール酸と安定剤とを含有するポリグリコール酸組成物に、該結晶性ポリグリコール酸の融点Ｔｍ＋３８℃以上の温度での熱履歴を与えることにより、
（ｉ）ＤＳＣを用いて、１０℃／分の昇温速度で加熱する過程で検出される結晶の融解による吸熱ピークの極大点として定義される融点Ｔｍと、溶融状態から１０℃／分の降温速度で冷却する過程で検出される結晶化による発熱ピークの極大点として定義される結晶化温度Ｔｃ２との差（Ｔｍ−Ｔｃ２）が３５℃以上である結晶性ポリグリコール酸を含有し、かつ
（ｉｉ）該ポリグリコール酸組成物の３％熱重量減少温度Ｔ２と、該結晶性ポリグリコール酸の３％熱重量減少温度Ｔ１との差（Ｔ２−Ｔ１）が５℃以上である
ポリグリコール酸組成物を製造することができる。
【００７３】
さらに、上記熱履歴により、溶融安定性に優れるとともに、ＤＳＣにより非晶フィルムを１０℃／分の昇温速度で加熱する過程で検出される結晶化による発熱ピークの極大点として定義される結晶化温度Ｔｃ１と、当該過程で検出される熱量曲線の２次転移点の温度として定義されるガラス転移温度Ｔｇとの差（Ｔｃ１−Ｔｇ）が４０℃以上の結晶性ポリグリコール酸を得ることができる。
【００７４】
このような溶融安定性に優れ、結晶性が改質されたポリグリコール酸は、
（１）グリコリドを溶融状態で開環重合する工程、
（２）生成したポリマーを溶融状態から固体状態に変換する工程、及び
（３）所望により、固体状態でさらに固相重合する工程
によりポリグリコール酸を調製し、次いで、
（４）固体状態の結晶性ポリグリコール酸と熱安定剤とを混合し、該結晶性ポリグリコール酸の融点Ｔｍ＋３８℃以上の温度、好ましくはＴｍ＋３８℃からＴｍ＋１００℃までの温度範囲内で溶融混練する工程により熱履歴を与える方法により好適に得ることができる。
【００７５】
ポリグリコール酸は、溶融安定性が充分ではなく、溶融加工時にガスを発生しやすい傾向を有している。従来のポリグリコール酸は、加熱時の重量減少率が３％に達するときの温度が３００℃前後である。しかも、触媒失活剤、結晶核剤、可塑剤、酸化防止剤などの添加剤の多くは、ポリグリコール酸の溶融安定性を低下させる。
【００７６】
したがって、ポリグリコール酸の溶融安定性を向上させるには、ポリグリコール酸に添加して組成物としたとき、該ポリグリコール酸組成物の３％熱重量減少温度Ｔ２と、該ポリグリコール酸の３％熱重量減少温度Ｔ１との間の温度差（Ｔ２−Ｔ１）が５℃以上になるような熱安定剤を選択する必要がある。
【００７７】
このような熱安定剤は、従来からポリマー用の酸化防止剤として知られている化合物の中から選択することができるが、ポリマーの熱安定剤として用いられていなかった重金属不活性剤や触媒失活剤、核剤などの中からも選択することができる。
【００７８】
熱安定剤としては、重金属不活性化剤、ペンタエリスリトール骨格構造を有するリン酸エステル、少なくとも１つの水酸基と少なくとも１つの長鎖アルキルエステル基とを持つリン化合物、炭酸金属塩などが好ましい。これらの化合物は、それぞれ単独で、あるいは２種以上を組み合わせて使用することができる。
【００７９】
ホスファイト系酸化防止剤などのリン系化合物の多くは、むしろポリグリコール酸の溶融安定性を阻害する作用を示すことが判明した。これに対して、下記式（ＩＩＩ）
【００８０】
【化３】
0004704456.tif 000004
【００８１】
で表されるペンタエリスリトール骨格構造を有するリン酸エステルは、特異的にポリグリコール酸の溶融安定性を向上させる作用を示す。
【００８２】
このようなペンタエリスリトール骨格構造を有するリン酸エステルの具体例としては、式（１）
【００８３】
【化４】
0004704456.tif 000005
【００８４】
で表されるサイクリックネオペンタンテトライルビス（２，６−ジ−ｔｅｒｔ−ブチル−４−メチルフェニル）ホスファイト、式（２）
【００８５】
【化５】
0004704456.tif 000006
【００８６】
で表されるサイクリックネオペンタンテトライルビス（２，４−ジ−ｔｅｒｔ−ブチルフェニル）ホスファイト、式（３）
【００８７】
【化６】
0004704456.tif 000007
【００８８】
で表されるホスファイト系酸化防止剤、及び式（４）
【化７】
0004704456.tif 000008
【００８９】
で表されるサイクリックネオペンタンテトライルビス（オクタデシル）ホスファイトが挙げられる。
【００９０】
これらの中でも、前記式（１）で表されるサイクリックネオペンタンテトライルビス（２，６−ジ−ｔｅｒｔ−ブチル−４−メチルフェニル）ホスファイト及び前記式（４）で表されるサイクリックネオペンタンテトライルビス（オクタデシル）ホスファイトは、少量の添加でも、ポリグリコール酸の３％熱重量減少温度を顕著に高める作用を有するため特に好ましい。
【００９１】
また、リン系化合物の中では、式（ＩＶ）
【００９２】
【化８】
0004704456.tif 000009
【００９３】
で表される少なくとも１つの水酸基と少なくとも１つの長鎖アルキルエステル基とを持つリン化合物が好ましい。長鎖アルキルの炭素原子数は、８〜２４個の範囲が好ましい。このようなリン化合物の具体例としては、式（５）
【００９４】
【化９】
0004704456.tif 000010
【００９５】
で表されるモノまたはジ−ステアリルアシッドホスフェートが挙げられる。
【００９６】
重金属不活性剤としては、例えば、式（６）
【００９７】
【化１０】
0004704456.tif 000011
【００９８】
で表される２−ヒドロキシ−Ｎ−１Ｈ−１，２，４−トリアゾール−３−イル−ベンズアミド、及び式（７）
【００９９】
【化１１】
0004704456.tif 000012
【０１００】
で表されるビス〔２−（２−ヒドロキシベンゾイル）ヒドラジン〕ドデカン二酸が挙げられる。
【０１０１】
炭酸金属塩としては、炭酸カルシウム、炭酸ストロンチウムなどが挙げられる。
【０１０２】
これらの熱安定剤の配合割合は、結晶性ポリグリコール酸１００重量部に対して、通常０．００１〜５重量部、好ましくは０．００３〜３重量部、より好ましくは０．００５〜１重量部である。熱安定剤は、極少量の添加でも溶融安定性の改善効果のあるものが好ましい。熱安定剤の配合量が多すぎると、効果が飽和したり、透明性を阻害するなどの不都合を生じるおそれがある。
【０１０３】
６．成形加工及び用途
本発明の結晶性ポリグリコール酸及びポリグリコール酸組成物は、溶融加工時の熱安定性が著しく改良されており、成形加工時の温度範囲も広いので、フィルム、シート、繊維、その他の押出成形物、射出成形物、中空成形物などの各種成形物に容易に成形加工することができる。フィルムとしては、延伸フィルムや熱収縮性フィルムが好ましい。シートは、真空成形や圧空成形などのシート成形法により、トレーやカップなどの容器に二次成形加工することができる。中空成形物としては、ブロー容器や延伸ブロー容器などがある。
【０１０４】
本発明のポリグリコール酸組成物は、溶融安定性が顕著に優れているので、以下、主として該組成物について説明するが、本発明の結晶性ポリグリコール酸も該組成物と同様に成形加工を行い、同様の用途に適用することができる。
【０１０５】
フィルムは、一般に、ポリグリコール酸組成物からなるペレットをＴダイなどのフラットダイ、あるいはサーキュラーダイから溶融押出することにより製造される。
【０１０６】
延伸フィルムは、該組成物からなるペレットを溶融押出してシートを作製し、該シートを冷却しながら延伸するか、あるいは冷却後、必要に応じて再加熱して延伸し、次いで、必要に応じて熱固定することにより製造される。製膜法としては、フラットダイを用いてシートを溶融押出し、次いで、ロール法、テンター法、またはこれらの方法を組み合わせて、該シートを一軸延伸、逐次二軸延伸、または同時二軸延伸する方法が挙げられる。また、サーキュラーダイを用いて、インフレーション法により二軸延伸する方法も採用することができる。
【０１０７】
延伸フィルムは、単層でもよいが、必要に応じて、他の樹脂層や紙などと積層することができる。積層法としては、ラミネート加工、コーティング、共押出などがある。アルミニウム蒸着などのドライプロセスも適用することができる。
【０１０８】
ラミネート加工には、ウエットラミネーション、ドライラミネーション、エクストルージョンラミネーション、ホットメルトラミネーション、ノンソルベントラミネーションなどが含まれる。コーチングには、延伸フィルムの表面に防湿コートや防湿ラミネートなどを施す方法が含まれる。
【０１０９】
共押出による積層では、本発明の組成物層を中間層として、他の樹脂層を内外層に配置することが好ましい。層構成としては、例えば、外層／中間層／内層の少なくとも三層構成があり、各層間には、必要に応じて接着層を配置してもよい。共押出後に延伸する場合には、積層体の全体が延伸されるので、外層及び内層を構成する樹脂として、延伸が容易な熱可塑性樹脂が選択される。
【０１１０】
また、外層または内層には、所望の機能に応じて、例えば、シール可能な樹脂、耐衝撃性や耐アビューズ性、耐熱性（例えば、耐ボイル性、耐レトルト性）などに優れた樹脂を配置することができる。外層、中間層、及び内層は、所望により、それぞれ複数層にすることができる。
【０１１１】
ラミネート加工による積層体としては、例えば、以下のような層構成のものが挙げられる。
【０１１２】
１）外層／中間層／内層
２）外層／中間層／防湿コート層
３）外層／中間層／防湿コート層／内層
４）防湿コート層／外層／中間層／内層
５）防湿コート層／外層／中間層／防湿コート層
６）防湿コート層／外層／中間層／防湿コート層／内層
【０１１３】
外層、中間層、及び内層は、それぞれ単層でもよいが、多層であってもよい。各層間には、必要に応じて接着剤層が配置される。これらの積層フィルムにおいて、その一部もしくは全部を構成する層に延伸フィルムを含み、かつ、延伸フィルムの少なくとも一つが本発明の組成物からなる延伸フィルムであることが好ましい。ガスバリヤ性などの観点から、中間層フィルムが、本発明の組成物からなる延伸フィルムであることがより好ましい。また、アルミニウム蒸着層などの金属若しくは金属酸化物などの蒸着層を最外層や中間層などに付加的に配置することができる。
【０１１４】
本発明のポリグリコール酸組成物からのフィルムは、未延伸フィルムであるより、延伸フィルムである方がフィルム強度や光学的特性などの観点から好適である。
【０１１５】
熱収縮性フィルムは、延伸フィルムを熱固定しないか、あるいは熱固定条件を調整することにより製造することができる。熱収縮性フィルムは、包材用フィルムとして好適に用いられるが、その他に、スプリットヤーンなどの紐材としても使用することができる。
【０１１６】
フィルムは、食品、雑貨、生理用品、医用器材、工業用部品、電子部品、精密機器などの包材用フィルム、または農業用フィルムなどに使用される。包材用フィルムは、バッグ、パウチなど袋状に成形加工してもよい。フラットフィルムや広幅のインフレーションフィルムから切り開いたフィルムは、センターシームによりチューブ状にしてから、袋状に成形加工してもよい。また、フィルムは、袋状に形成しながら、内容物を充填することができる自動包装機に適用してもよい。
【０１１７】
シートは、ポリグリコール酸組成物からなるペレットをフラットダイまたはサーキュラーダイからシート状に溶融押出することにより製造される。シートは、単層でもよいが、必要に応じて他の樹脂層や紙などと積層して使用される。シートは、フィルムよりも比較的厚みのある各種包材に適用することができる。シートは、真空成形などのシート成形法により、絞り比の比較的浅いトレー、絞り比の比較的深いカップなどの容器に二次加工することができる。
【０１１８】
積層シートの層構成としては、前述の積層フィルムと同様の層構成を挙げることができる。ラミネート加工により積層体を製造する場合には、各層をシートにすることができるが、外層、内層、中間層などのいずれか１つ以上を延伸フィルムとすることが可能である。ガスバリヤ性の観点から、中間層を本発明のポリグリコール酸組成物層とすることが好ましい。各層間には、必要に応じて接着剤層を配置することができる。また、蒸着層を付加することができる。
【０１１９】
射出成形物は、ポリグリコール酸組成物からなるペレットを射出成形用金型を装着した射出成形機に供給し、射出成形することにより製造することができる。射出成形物は、ポリグリコール酸の生分解性を活かす用途に使用する場合には、ポリグリコール酸単独から形成されるが、必要に応じて、他の樹脂層で被覆することもできる。射出成形物としては、例えば、日用雑貨品（例えば、食器、箱・ケース類、中空ボトル、台所用品、植木用ポット）、文房具、電化製品（各種キャビネット等）、レンジ用容器、カップ用容器などに用いられる。
【０１２０】
繊維としては、ポリグリコール酸を含む生分解性樹脂からなる糸、例えば、釣糸にすることができる。ポリグリコール酸からなる熱可塑性樹脂は、比較的硬いので、これを芯層にし、他の熱可塑性樹脂、例えば、比較的柔らかい生分解性樹脂を鞘層にした複合糸にすることが好ましい。
【０１２１】
中空成形物としては、ガスバリヤ性を有する中空容器（例えば、ボトル）がある。中空成形物としては、延伸ブロー容器が好ましい。延伸ブロー容器の製造方法としては、特開平１０−３３７７７１号公報に開示されている方法などを採用することができる。
【０１２２】
中空成形物には、ポリグリコール酸組成物からなる単層の容器があるが、他の樹脂層との多層容器とすることができる。多層容器の場合には、一般に、ガスバリヤ性に優れたポリグリコール酸組成物層が中間層に配置される。したがって、多層容器の層構成としては、外層／中間層／内層の少なくとも三層構成があり、必要に応じて、各層間に接着剤層を配置することができる。
【０１２３】
中空成形物の用途としては、例えば、炭酸飲料、清涼飲料、果樹飲料、ミネラルウオーターなどの飲料用容器；食品用容器；醤油、ソース、ケチャップ、マヨネーズ、食用油、これらの混合物などの調味料用容器；ビール、日本酒、ウイスキー、ワインなどの酒類用容器；洗剤用容器；化粧品用容器；農薬用容器；ガソリン用容器；アルコール用容器；などが挙げられる。
【０１２４】
ポリグリコール酸組成物層を中間層とし、必要に応じて接着剤層を介して、その両側に高密度ポリエチレン樹脂層を配置した容器は、ガソリンタンクとしても使用可能である。耐熱性や透明性など要求する用途には、例えば、両側にホモポリプロピレン樹脂やコポリプロピレン樹脂などのポリプロピレン樹脂層を配置した容器にしてもよい。また、ポリエステル樹脂／ポリグリコール酸組成物／ポリエステル樹脂からなる少なくとも三層構成を有し、適宜、他の熱可塑性樹脂層や接着層を配置した層構成の容器は、ガスバリヤ性や透明性に優れているため、ビールなどのボトルとして好適である。中間層をポリエステル樹脂とポリグリコール酸組成物とのブレンド物で追加形成してもよい。このように、ポリグリコール酸組成物と共押出あるいは共射出される別の熱可塑性樹脂とのブレンド物は、目的とする用途の特性に特別な不都合を来たさない限り、中間層、表面層、接着層としてよく用いられる。これらブレンド物を使用することは、リサイクルなど環境にとって有用である。
【０１２５】
本発明のポリグリコール酸組成物は、発泡体に成形することができる。また、積層体や多層体において、ポリグリコール酸組成物層を発泡体層とすることができる。
【０１２６】
以上の如き各種成形物において、層を構成する樹脂中に乾燥剤、吸水剤などを配合してもよい。また、積層体や多層体などにおいて、脱酸素剤含有層を配置することができる。積層体や多層体において、必要に応じて用いられる接着剤層には、エポキシ化ポリオレフィンなど特開平１０−１３８３７１号公報に記載の接着剤などが用いられる。
【実施例】
【０１２７】
以下に実施例、参考例及び比較例を挙げて、本発明についてより具体的に説明する。物性等の測定法は、下記のとおりである。
【０１２８】
（１）ＤＳＣ測定
熱的性質は、メトラー社製の示差走査熱量計ＴＣ１０Ａを用いて測定した。測定中は、乾燥窒素を５０ｍｌ／分で流して、窒素雰囲気で行った。サンプルは、約１０ｍｇ用い、アルミニウムパンに入れて測定した。
【０１２９】
融点Ｔｍは、サンプルを５０℃から１０℃／分の昇温速度で加熱して測定した。結晶化温度Ｔｃ２は、サンプルを結晶の融解ピークが消失する融点より３０℃高い温度まで５０℃から１０℃／分の昇温速度で加熱し、その温度で２分間保持した後、１０℃／分の降温速度で冷却して測定した。ただし、−５０℃から昇温して融点Ｔｍ及び結晶化温度Ｔｃ２を測定した場合には、その旨を明記した。
【０１３０】
結晶化温度Ｔｃ１は、サンプルを２４０℃で３０秒間予熱した後、５ＭＰａの圧力で１５秒間加圧してフィルム（シート）を作成し、このフィルムを直ちに氷水に投じて冷却して透明な固体状態の非晶フィルムを得、この非晶フィルムをサンプルとして、−５０℃から１０℃／分の昇温速度で加熱して測定した。このとき、ガラス転移温度Ｔｇも測定した。溶融エンタルピーは、結晶化温度Ｔｃ２と結晶化ピーク面積とから求めた。
【０１３１】
（２）熱重量減少温度の測定
メトラー社製の熱重量分析機ＴＣ１１を用い、３０℃で６時間以上真空乾燥したサンプル２０ｍｇを白金パンに入れ、乾燥窒素１０ｍｌ／分の雰囲気下で５０℃から４００℃まで１０℃／分で昇温し、その間の重量減少率を測定した。測定開始時の重量から３％減少したときの温度を３％熱重量減少温度とした。
【０１３２】
［実施例１］
グリコリドの開環重合により合成したポリグリコール酸（融点Ｔｍ＝２２２℃、結晶の溶融エンタルピー＝７１Ｊ／ｇ）１０ｍｇをアルミニウムパンに仕込み、５０ｍｌ／分の乾燥窒素雰囲気下、５０℃から所定温度まで１０℃／分の速度で昇温した（第一加熱）。所定温度で２分間保持した後、１０℃／分の速度で５０℃まで降温した（第一冷却）。第一加熱時の結晶溶解に起因する吸熱ピークから融点Ｔｍを求め、第一冷却時の結晶化に起因する発熱ピークから結晶化温度Ｔｃ２を求めた。所定温度を２４０、２５０、２６０、２７０、２８０、２９０、３００℃と変えたときの結晶化温度Ｔｃ２と結晶化ピーク面積から求めた結晶化エンタルピー（Ｊ／ｇ）を含む測定結果を表１に示す。
【０１３３】
【表１】
0004704456.tif 000013
【０１３４】
表１の結果から、ポリグリコール酸に熱履歴を与えることにより、結晶化温度Ｔｃ２を制御することができることが分かる。ポリグリコール酸に２６０℃以上、好ましくは２７０〜３００℃の熱履歴を与えることにより、融点Ｔｍと結晶化温度Ｔｃ２との間の温度差を大きくすることができることが分かる。
【０１３５】
［実施例２］
実施例１と同じポリグリコール酸を２７０℃で溶融し、水冷プレスでシートに成形するとともに冷却した。その結果、透明なシートが得られ、該シートを延伸することが可能であった。
【０１３６】
［比較例１］
溶融温度を２５０℃に変えたこと以外は、実施例２と同様にポリグリコール酸を溶融し、水冷プレスでシートに成形するとともに冷却した。得られたシートは、結晶化のため不透明であり、延伸することができなかった。水冷プレスを氷水冷却プレスに変えたところ、ようやく透明なシートが得られたが、延伸することは困難であった。
【０１３７】
［実施例３］
グリコリドの開環重合により合成したポリグリコール酸（融点Ｔｍ＝２２２℃、結晶の溶融エンタルピー＝７１Ｊ／ｇ）１０ｍｇをアルミニウムパンに仕込み、５０ｍｌ／分の乾燥窒素雰囲気下、−５０℃から所定温度Ａまで１０℃／分の速度で昇温した（第一加熱）。所定温度で２分間保持した後、１０℃／分の速度で−５０℃まで降温した（第一冷却）。再び、−５０℃から所定温度Ｂまで１０℃／分の速度で昇温した（第二加熱）。所定温度Ｂで２分間保持した後、１０℃／分の速度で−５０℃まで降温した（第二冷却）。第一加熱と第二加熱の所定温度Ａ及びＢを、それぞれ２５０℃と２５０℃、２５０℃と２８０℃、２８０℃と２５０℃と変えて実験を行った。
【０１３８】
各々の第一加熱、第一冷却、第二加熱、第二冷却における融点Ｔｍ及び結晶化温度Ｔｃ２を表２に示す。
【０１３９】
【表２】
0004704456.tif 000014
【０１４０】
第一加熱と第二加熱の所定温度Ａ及びＢがそれぞれ２５０℃と２５０℃の場合（実験番号３−１）は、融点Ｔｍと結晶化温度Ｔｃ２との間の温度差が３５℃未満と小さいが、第一加熱と第二加熱の所定温度Ａ及びＢをそれぞれ２５０℃と２８０℃（実験番号３−２）、及び２８０℃と２５０℃（実験番号３−３）とした場合には、融点Ｔｍと結晶化温度Ｔｃ２との間の温度差が７０℃以上に大きくなる。
【０１４１】
［実施例４］
グリコリド１００ｇと４ｍｇの二塩化スズ２水和塩をガラス製試験管に投入し、２００℃で１時間攪拌した後、３時間静置して開環重合を行った。重合終了後、冷却してから生成ポリマーを取り出し、粉砕し、アセトンで洗浄した。その後、３０℃で真空乾燥してポリマーを回収した。次いで、このポリマーを２８０℃に設定した（株）東洋精機製作所製ローラミキサー付きラボプラストミルに投入し、１０分間溶融混練した。得られたポリグリコール酸（融点Ｔｍ＝２２２℃、結晶の溶融エンタルピー＝７１Ｊ／ｇ）１０ｍｇをアルミニウムパンに仕込み、５０ｍｌ／分の乾燥窒素雰囲気下、−５０℃から２５０℃まで１０℃／分の速度で昇温した（第一加熱）。所定温度で２分間保持した後、１０℃／分の速度で−５０℃まで降温した（第一冷却）。第一加熱及び第一冷却における融点Ｔｍ及び結晶化温度Ｔｃ２は、それぞれ２２０℃及び１５０℃であり、両者間の温度差は、７０℃となった。
【０１４２】
［比較例２］
実施例４において、溶融混練温度を２８０℃から２４０℃に変えたこと以外は、実施例４と同様にして、ポリグリコール酸に熱履歴を与えた。その結果、第一加熱及び第一冷却における融点Ｔｍ及び結晶化温度Ｔｃ２は、それぞれ２２３℃および１９０℃であり、両者間の温度差は３３℃であった。
【０１４３】
［実施例５］
グリコリド１００ｇと４ｍｇの二塩化スズ２水和塩をガラス製試験管に投入し、２００℃で１時間攪拌した後、３時間静置して開環重合を行った。重合終了後、冷却してから生成ポリマーを取り出し、粉砕し、アセトンで洗浄した。その後、３０℃で真空乾燥してポリマーを回収した。次いで、このポリマーを２８０℃に設定した（株）東洋精機製作所製ローラミキサー付きラボプラストミルに投入し、１０分間溶融混練した。得られたポリグリコール酸（融点Ｔｍ＝２２２℃、結晶の融解エンタルピー＝７１Ｊ／ｇ）を２４０℃で３０秒間予熱した後、５ＭＰａで１５秒間加圧してフィルムを作成し、このフィルムを直ちに氷水に投じて冷却して透明な固体状態のフィルムを得た。このフィルムをＤＳＣにより窒素雰囲気下、−５０℃から１０℃／分で昇温させて結晶化温度Ｔｃ１を測定したところ、９５℃であった。また、ポリグリコール酸のガラス転移温度Ｔｇは、３９℃であった。結果を表３に示す。
【０１４４】
［比較例３］
実施例５において、溶融混練温度を２８０℃から２４０℃に変えたこと以外は、実施例５と同様にして、ポリグリコール酸に熱履歴を与え、次いで、フィルムを作製した。このフィルムをＤＳＣにより窒素雰囲気下、−５０℃から１０℃／分で昇温させて結晶化温度Ｔｃ１を測定したところ、７４℃であった。また、ポリグリコール酸のガラス転移温度Ｔｇは、３９℃であった。結果を表３に示す。
【０１４５】
【表３】
0004704456.tif 000015
【０１４６】
表３の結果から明らかなように、ポリグリコール酸に、その融点Ｔｍより３８℃以上、好ましくは４０℃以上高い温度の熱履歴を与えることにより（実施例５）、結晶化温度Ｔｃ１とガラス転移温度Ｔｇとの間の温度差を４０℃以上に大きくすることができる。
【０１４７】
［参考例１］
グリコリドの開環重合により合成したポリグリコール酸（融点Ｔｍ＝２２２℃）１００重量部に対して、表４に示す各種化合物０．５重量部をそれぞれ加えてハンドブレンドした後、２４０℃に設定した（株）東洋精機製作所製ローラミキサー付きラボプラストミルに投入し、１０分間溶融混練した。得られた各ポリグリコール酸組成物の３％熱重量減少温度を測定した。結果を表４に示す。
【０１４８】
【表４】
0004704456.tif 000016
【０１４９】
（脚注）
（１）白艶華：白石工業株式会社製の炭酸カルシウム、
（２）ＳｒＣＯ３：関東化学株式会社製、
（３）ＣＤＡ−１：旭電化工業株式会社製の２−ヒドロキシ−Ｎ−１Ｈ−１，２，４−トリアゾール−３−イル−ベンズアミド〔式（６）の化合物；商品名アデカスタブＣＤＡ−１〕、
（４）ＣＤＡ−６：旭電化工業株式会社製のビス〔２−（２−ヒドロキシベンゾイル）ヒドラジン〕ドデカン二酸〔式（７）の化合物；商品名アデカスタブＣＤＡ−６〕、
（５）ＰＥＰ−３６：旭電化工業株式会社製のサイクリックネオペンタンテトライルビス（２，６−ジ−ｔｅｒｔ−ブチル−４−メチルフェニル）ホスファイト〔式（１）の化合物；商品名アデカスタブＰＥＰ−３６〕、
（６）ＡＸ−７１：旭電化工業株式会社製のモノｏｒジ−ステアリルアシッドホスフェート〔式（５）の化合物；商品名アデカスタブＡＸ−７１〕、
（７）ＮＡ−２１：旭電化工業株式会社製の結晶核剤、ビス（２，４，８，１０−テトラ−ｔｅｒｔ−ブチル−６−ヒドロキシ−１２Ｈ−ジベンゾ−［ｄ，ｇ］［１，３，２］ジオキサホスホシン−６−オキシド）水酸化アルミニウム塩（商品名アデカスタブＮＡ−２１）、
（８）ＮＡ−３０：旭電化工業株式会社製の結晶核剤（複合物；商品名アデカスタブＮＡ−３０）、
（９）ＭｇＯ：関東化学株式会社製、
（１０）ミズカライザＤＳ：水澤化学工業株式会社製のＮａ−Ａ型合成ゼオライト、
（１１）ステアリン酸Ｃａ：関東化学株式会社製、
（１２）ＮＡ−１０：旭電化工業株式会社製の結晶核剤、リン酸ビス（４−ｔｅｒｔ−ブチルフェニル）ナトリウム（商品名アデカスタブＮＡ−１０）、
（１３）ＮＡ−１１：旭電化工業株式会社製の結晶核剤、リン酸２，２′−メチレンビス（４，６−ジ−ｔｅｒｔ−ブチルフェニル）ナトリウム（商品名アデカスタブＮＡ−１１）、
（１４）パインクリスタルＫＭ−１５００：荒川化学工業株式会社製のロジン系結晶核剤、
（１５）Ａｌ２Ｏ３：関東化学株式会社製、
（１６）ＳｉＯ２：関東化学株式会社製、
（１７）ＨＰ−１０：旭電化工業株式会社製のホスファイト系酸化防止剤、２，２−メチレンビス（４，６−ジ−ｔｅｒｔ−ブチルフェニル）オクチルホスファイト（商品名アデカスタブＨＰ−１０）、
（１８）２１１２：旭電化工業株式会社製のホスファイト系酸化防止剤、トリス（２，４−ジ−ｔｅｒｔ−ブチルフェニル）ホスファイト（商品名アデカスタブ２１１２）、
（１９）ＰＮ−４００：旭電化工業株式会社製の可塑剤、アジピン酸系ポリエステル（商品名アデカサイザーＰＮ−４００）、
（２０）ＰＥＰ−８：旭電化工業株式会社製のサイクリックネオペンタンテトライルビス（オクタデシル）ホスファイト〔式（４）の化合物；商品名アデカスタブＰＥＰ−８〕。
【０１５０】
［参考例２］
グリコリドの開環重合により合成したポリグリコール酸（融点Ｔｍ＝２２２℃）１００重量部に対して、旭電化工業株式会社製のモノｏｒジ−ステアリルアシッドホスフェート〔式（５）の化合物；商品名アデカスタブＡＸ−７１〕０．１重量部を加え、ハンドブレンドした後、２７０℃に設定した（株）東洋精機製作所製ローラミキサー付きラボプラストミルに投入し、１０分間溶融混練した。得られたポリグリコール酸組成物の３％熱重量減少温度、融点Ｔｍ、結晶化温度Ｔｃ２を測定した。結果を表５に示す。
【０１５１】
【表５】
0004704456.tif 000017
【産業上の利用可能性】
【０１５２】
本発明によれば、結晶性などの熱的特性が改質されたポリグリコール酸とその製造方法が提供される。本発明の結晶性が改質されたポリグリコール酸は、溶融加工性、延伸加工性などに優れており、シート、フィルム、繊維、ブロー成形品、複合材料（多層フィルム、多層容器など）、その他の成形品などの高分子材料として好適である。また、本発明によれば、結晶性などの熱的特性が改質され、しかも溶融安定性が改善されたポリグリコール酸組成物が提供される。
【図面の簡単な説明】
【０１５３】
【図１】図１は、本発明の熱的特性が改質されたポリグリコール酸のＤＳＣによる熱量曲線の説明図である。図１（ａ）は、昇温過程での吸熱ピーク（Ｔｍ）を示し、図１（ｂ）は、降温過程での発熱ピーク（Ｔｃ２）を示し、図１（ｃ）は、昇温過程での２次転位点（Ｔｇ）、発熱ピーク（Ｔｃ１）、及び吸熱ピーク（Ｔｍ）を示す。
【図２】図２は、従来のポリグリコール酸のＤＳＣによる熱量曲線の説明図である。図２（ａ）は、昇温過程での吸熱ピーク（Ｔｍ）を示し、図２（ｂ）は、降温過程での発熱ピーク（Ｔｃ２）を示し、図２（ｃ）は、昇温過程での２次転位点（Ｔｇ）、発熱ピーク（Ｔｃ１）、及び吸熱ピーク（Ｔｍ）を示す。
【図３】図３は、高温での熱履歴を与えられたポリグリコール酸が単一の吸熱ピークを有し（ａ）、それに対して、比較的低温での熱履歴を与えられたポリグリコール酸が２つに分裂した吸熱ピークを有すること（ｂ）を示す説明図である。
【図１】
0004704456.tif 000018
【図２】
0004704456.tif 000019
【図３】
0004704456.tif 000020